(57)【要約】【課題】耐候性が良好で且つ製造費用を低減する層分離タイプの粉体塗料組成物を提供する。【解決手段】水酸基又はカルボキシル基を含有するフッ素樹脂と、水酸基又はカルボキシル基を含有するポリエステル樹脂と、イソシアネート化合物から選択される硬化剤と、光輝顔料とを含有してなり、該光輝顔料の含有量が０．１〜３０質量％であり、フッ素塗膜層とポリエステル塗膜層とを備える塗膜を形成することが可能な粉体塗料組成物である。【選択図】図１
2014218671.tif 000002
【特許請求の範囲】
【請求項１】
水酸基又はカルボキシル基を含有するフッ素樹脂と、水酸基又はカルボキシル基を含有するポリエステル樹脂と、イソシアネート化合物から選択される硬化剤と、光輝顔料とを含有してなり、該光輝顔料の含有量が０．１〜３０質量％であり、フッ素塗膜層とポリエステル塗膜層とを備える塗膜を形成することが可能な粉体塗料組成物。
【請求項２】
エポキシ樹脂を更に含有することを特徴とする請求項１に記載の粉体塗料組成物。
【請求項３】
前記ポリエステル樹脂は、数平均分子量が５０００以下で且つ重量平均分子量が１００００〜２００００であることを特徴とする請求項１に記載の粉体塗料組成物。
【請求項４】
前記ポリエステル樹脂は、溶融粘度が３．５Ｐａ・ｓ（１９０℃）以下であり、且つ、測定開始温度２００℃及び降温速度１０℃／分の条件下で測定される溶融粘度（Ｐａ・ｓ）に基づいたアレニウスプロットにおいて、１００〜１２０℃の範囲における傾きが１５０００以上であることを特徴とする請求項１に記載の粉体塗料組成物。
【請求項５】
前記フッ素樹脂が、水酸基含有フッ素樹脂であることを特徴とする請求項１に記載の粉体塗料組成物。
【請求項６】
前記フッ素樹脂（Ａ）と前記ポリエステル樹脂（Ｂ）の質量比（Ａ／Ｂ）が５０／５０〜１０／９０であることを特徴とする請求項１に記載の粉体塗料組成物。
【請求項７】
前記フッ素樹脂と前記ポリエステル樹脂の溶解度パラメーター（ＳＰ値）の差が０．６〜０．９であることを特徴とする請求項１に記載の粉体塗料組成物。
【請求項８】
前記フッ素樹脂、前記ポリエステル樹脂及び前記硬化剤を含む混合物を１００〜１６０℃にて溶融混練し、次いで該混合物を冷却後に粉砕し、粉体塗料組成物を調製することを特徴とする請求項１〜７のいずれかに記載の粉体塗料組成物の製造方法。
【発明の詳細な説明】
【技術分野】
【０００１】
本発明は、粉体塗料組成物及び該粉体塗料組成物の製造方法に関し、特には、フッ素塗膜層とポリエステル塗膜層とを備える塗膜を形成することが可能な粉体塗料組成物に関するものである。なお、かかる粉体塗料組成物は、層分離タイプの粉体塗料組成物と称されることもある。
【背景技術】
【０００２】
近年、地球温暖化、オゾン層破壊、酸性雨等の地球的規模の環境問題が大きくとり上げられ、国際的に環境汚染への対策が叫ばれており、これに伴い環境保護の観点から各種規制が行われるようになってきた。その中でも、有機溶剤（特に揮発性有機化合物ＶＯＣ）の大気中への放出は大きな問題になっており、各業界においてもＶＯＣ規制強化の流れと共に脱有機溶剤（特に脱ＶＯＣ）への動きが活発になっている。塗料業界においても従来の有機溶剤型塗料に代わり得るものとして、ＶＯＣを全く含まず、排気処理・廃水処理が不要で回収再利用も可能な環境に優しい塗料が求められており、粉体塗料への期待が高まっている。
【０００３】
粉体塗料には、アクリル樹脂系、ポリエステル樹脂系又はエポキシ樹脂系の粉体塗料が主に使用されている。しかしながら、エポキシ樹脂系粉体塗料は、耐候性に劣るという欠点がある。
【０００４】
このような欠点を改善する粉体塗料として、熱硬化型アクリル樹脂系粉体塗料と熱硬化型エポキシ樹脂系粉体塗料との混合物を塗装し、該混合物を加熱硬化することによって、上層がアクリル樹脂系粉体塗膜で且つ下層がエポキシ樹脂系粉体塗膜からなる複層塗膜を形成することが可能な粉体塗料が開発されている（例えば、特許文献１〜３参照）。
【０００５】
一方、耐候性を改善する観点から、アクリル樹脂やポリエステル樹脂よりも耐候性に優れるフッ素樹脂を用いた熱硬化型フッ素樹脂系粉体塗料が開発されている（例えば、特許文献４参照）。しかしながら、樹脂としてフッ素樹脂のみを用いた粉体塗料では、高価なフッ素樹脂が多量に必要となり、コストが高くなる傾向があった。
【先行技術文献】
【特許文献】
【０００６】
【特許文献１】特開昭５３−１４０３３６号公報
【特許文献２】特開昭５４−１０５１３５号公報
【特許文献３】特開２００１−２５９５２０号公報
【特許文献４】特開２００８−２６６３６１号公報
【発明の概要】
【発明が解決しようとする課題】
【０００７】
そこで、本発明の目的は、耐候性が良好で且つ製造費用を低減する層分離タイプの粉体塗料組成物を提供することにある。また、本発明の他の目的は、かかる粉体塗料組成物の製造方法を提供することにある。
【課題を解決するための手段】
【０００８】
本発明者は、上記目的を達成するために鋭意検討した結果、耐候性に優れるフッ素樹脂と、低コストのポリエステル樹脂と、特定の硬化剤とを含有してなる粉体塗料組成物を使用することによって、フッ素塗膜層とポリエステル塗膜層とを備える高耐候性塗膜を低コスト及び省工程で形成できることを見出し、本発明を完成させるに至った。
【０００９】
即ち、本発明の粉体塗料組成物は、水酸基又はカルボキシル基を含有するフッ素樹脂と、水酸基又はカルボキシル基を含有するポリエステル樹脂と、β-ヒドロキシアルキルアミド、トリグリシジルイソシアヌレート及びイソシアネート化合物からなる群から選択される硬化剤とを含有してなり、フッ素塗膜層とポリエステル塗膜層とを備える塗膜を形成することが可能であることを特徴とする。
【００１０】
本発明の粉体塗料組成物は、エポキシ樹脂を更に含有することが好ましい。
【００１１】
本発明の粉体塗料組成物は、光輝顔料を更に含有することが好ましい。
【００１２】
本発明の粉体塗料組成物の好適例においては、前記ポリエステル樹脂が、水酸基含有ポリエステル樹脂であり、該水酸基含有ポリエステル樹脂は、数平均分子量が５０００以下で且つ重量平均分子量が１００００〜２００００である。
【００１３】
本発明の粉体塗料組成物の他の好適例において、前記ポリエステル樹脂は、溶融粘度が３．５Ｐａ・ｓ（１９０℃）以下であり、且つ、測定開始温度２００℃及び降温速度１０℃／分の条件下で測定される溶融粘度（Ｐａ・ｓ）に基づいたアレニウスプロットにおいて、１００〜１２０℃の範囲における傾きが１５０００以上である。
【００１４】
本発明の粉体塗料組成物の他の好適例においては、前記フッ素樹脂が、水酸基含有フッ素樹脂である。
【００１５】
本発明の粉体塗料組成物の他の好適例においては、前記フッ素樹脂（Ａ）と前記ポリエステル樹脂（Ｂ）の質量比（Ａ／Ｂ）が５０／５０〜１０／９０である。
【００１６】
本発明の粉体塗料組成物の他の好適例においては、前記フッ素樹脂と前記ポリエステル樹脂の溶解度パラメーター（ＳＰ値）の差が０．６〜０．９である。
【００１７】
また、本発明の粉体塗料組成物の製造方法は、前記フッ素樹脂、前記ポリエステル樹脂及び前記硬化剤を含む混合物を１００〜１６０℃にて溶融混練し、次いで該混合物を冷却後に粉砕し、粉体塗料組成物を調製することを特徴とする。
【発明の効果】
【００１８】
本発明によれば、耐候性に優れるフッ素樹脂と、低コストのポリエステル樹脂と、特定の硬化剤とを用いることによって、フッ素塗膜層とポリエステル塗膜層とを備える高耐候性塗膜を低コスト及び省工程で形成することが可能な層分離タイプの粉体塗料組成物を提供することができる。また、かかる粉体塗料組成物の製造方法を提供することもできる。
【図面の簡単な説明】
【００１９】
【図１】塗膜断面に存在するフッ素原子をマッピングした画像である。
【発明を実施するための形態】
【００２０】
＜粉体塗料組成物＞
本発明の粉体塗料組成物は、水酸基又はカルボキシル基を含有するフッ素樹脂と、水酸基又はカルボキシル基を含有するポリエステル樹脂と、β-ヒドロキシアルキルアミド、トリグリシジルイソシアヌレート及びイソシアネート化合物からなる群から選択される硬化剤とを含有してなり、フッ素塗膜層とポリエステル塗膜層とを備える塗膜を形成することが可能である。また、本発明の粉体塗料組成物は、耐候性に優れるフッ素樹脂の他、安価なポリエステル樹脂を用いるため、製造費用を抑えて耐候性に優れる塗膜を形成することができる。また、本発明の粉体塗料組成物を基材上に塗装する場合、一回の塗装で２層の塗膜層が形成されるため、塗膜の製造工程を省くことができる。なお、フッ素塗膜層とは、フッ素樹脂に基づき形成される塗膜層を指し、ポリエステル塗膜層とは、ポリエステル樹脂に基づき形成される塗膜層を指す。
【００２１】
＜フッ素樹脂＞
本発明の粉体塗料組成物において、フッ素樹脂は、常温で固体状の樹脂であることを要し、その軟化点は５０〜１５０℃であることが好ましい。上記フッ素樹脂は、フッ素塗膜層を形成し、塗膜に耐候性をもたらす。なお、常温とはＪＩＳ  Ｚ  ８７０３で規定された２０℃±１５℃（５〜３５℃）の範囲の温度である。
【００２２】
また、上記フッ素樹脂は、硬化剤等と反応する反応性部位を有する必要があり、水酸基又はカルボキシル基を含有する。よって、上記フッ素樹脂は、例えば、含フッ素モノマーを特定の反応性基を含有するモノマーと共重合させることによって製造できる。
【００２３】
上記含フッ素モノマーとしては、例えば、フッ化ビニル、フッ化ビニリデン、トリフルオロエチレン、テトラフルオロエチレン、ブロモトリフルオロエチレン、クロロトリフルオロエチレン、ペンタフルオロプロピレン、ヘキサフルオロプロピレン、（パー）フルオロアルキルトリフルオロビニルエーテル〔（パー）フルオロアルキル基の炭素数は、１〜１８個である。〕等が挙げられる。
【００２４】
一方、特定の反応性基を含有するモノマーとは、硬化剤等と反応する基（反応性基）として水酸基又はカルボキシル基を含有する重合性モノマーである。
【００２５】
具体的に、水酸基含有重合性モノマーとしては、例えば、アリルアルコール；２−ヒドロキシエチルビニルエーテル、３−ヒドロキシプロピルビニルエーテル、４−ヒドロキシブチルビニルエーテル、４−ヒドロキシシクロヘキシルビニルエーテル等のヒドロキシアルキルビニルエーテル類；２−ヒドロキシエチルアリルエーテル、３−ヒドロキシプロピルアリルエーテル、４−ヒドロキシブチルアリルエーテル、４−ヒドロキシシクロヘキシルアリルエーテル等のヒドロキシアルキルアリルエーテル類；２−ヒドロキシエチル（メタ）アクリレート等のヒドロキシアルキル（メタ）アクリレート類；ヒドロキシ酢酸ビニル、ヒドロキシイソ酪酸ビニル、ヒドロキシプロピオン酸ビニル、ヒドロキシ酪酸ビニル、ヒドロキシ吉草酸ビニル、ヒドロキシシクロヘキシルカルボン酸ビニル等のヒドロキシアルキルカルボン酸とビニルアルコールとのエステル類；ヒドロキシエチルアリルエステル、ヒドロキシプロピルアリルエステル、ヒドロキシブチルアリルエステル、ヒドロキシイソブチルアリルエステル等のヒドロキシアルキルアリルエステル類等が挙げられる。
【００２６】
また、カルボキシル基含有重合性モノマーとしては、（メタ）アクリル酸、カルボキシアルキルアリルエステル等が挙げられる。
【００２７】
これら反応性基含有モノマーの中でも、樹脂の安定性や溶融粘度の制御等の点から、水酸基含有重合性モノマーが好ましい。換言すれば、上記フッ素樹脂としては、水酸基含有フッ素樹脂が好ましい。
【００２８】
また、上記フッ素樹脂の重合には、上記含フッ素モノマー及び特定の反応性基を含有するモノマー以外の重合性モノマーを用いてもよい。かかる重合性モノマーとしては、ビニルエーテル類、オレフィン類、アリルエーテル類、ビニルエステル類、アリルエステル類、（メタ）アクリル酸エステル類、（メタ）アクリル酸アミド類、シアノ基含有モノマー類、ジエン類等、クロトン酸エステル類等が挙げられる。
【００２９】
上記含フッ素モノマー及び特定の反応性基を含有するモノマー以外の重合性モノマーの具体例としては、例えば、メチルビニルエーテル、エチルビニルエーテル、ブチルビニルエーテル、イソブチルビニルエーテル、シクロヘキシルビニルエーテル、クロロエチルビニルエーテル等のアルキルビニルエーテル類；エチレン、プロピレン、１−ブテン、イソブチレン、シクロヘキセン、塩化ビニル、塩化ビニリデン等のオレフィン類；スチレン、α−メチルスチレン等のスチレン系モノマー類；メチルアリルエーテル、エチルアリルエーテル、ブチルアリルエーテル、シクロヘキシルアリルエーテル等のアルキルアリルエーテル類；酢酸ビニル、プロピオン酸ビニル、酪酸ビニル、イソ酪酸ビニル、吉草酸ビニル、ヘキサン酸ビニル、オクタン酸ビニル、バーサティック酸ビニル等のカルボン酸（好ましくは脂肪酸）のビニルエステル類；プロピオン酸アリル、酢酸アリル等のカルボン酸（好ましくは脂肪酸）のアリルエステル類；（メタ）アクリル酸メチル、（メタ）アクリル酸エチル、（メタ）アクリル酸ブチル、（メタ）アクリル酸シクロヘキシル等の（メタ）アクリル酸エステル類；（メタ）アクリル酸アミド等の（メタ）アクリル酸アミド類；アクリロニトリル、２，４−ジシアノブテン−１等のシアノ基含有モノマー類；イソプレン、ブタジエン等のジエン類；クロトン酸２−ヒドロキシエチル、クロトン酸４−ヒドロキシブチル等のクロトン酸エステル類等が挙げられる。
【００３０】
更に、上記フッ素樹脂の重合には、水酸基及びカルボキシル基以外の反応性基を有する重合性モノマーを用いてもよい。かかる反応性基としては、例えば、アミド基、アミノ基、ニトリル基、グリシジル基、イソシアネート基等の官能基が挙げられる。
【００３１】
具体的に、アミノ基含有重合性モノマーとしては、アミノアルキルビニルエーテル類、アミノアルキルアリルエーテル類が挙げられ、アミド基含有重合性モノマーとしては、（メタ）アクリルアミド、Ｎ−メチル（メタ）アクリルアミド等が挙げられ、ニトリル基含有重合性モノマーとしては、（メタ）アクリロニトリル等が挙げられ、グリシジル基含有重合性モノマーとしては、グリシジルアリルエーテル、グリシジル（メタ）アクリレート等が挙げられ、イソシアネート基含有重合性モノマーとしては、ビニルイソシアネート、イソシアナトエチルアクリレート等が挙げられる。
【００３２】
上記フッ素樹脂は、フッ素含有量が５〜８０質量％であることが好ましく、１０〜７０質量％であることが更に好ましい。フッ素樹脂のフッ素含有量が５質量％以上であれば、本発明の粉体塗料組成物から得られる塗膜に十分な耐候性を与えることができ、更にフッ素樹脂のフッ素含有量が８０質量％以下であると、該塗膜に十分な耐薬品性をも与えることができる。また、上記フッ素樹脂が水酸基含有フッ素樹脂である場合、フッ素樹脂の水酸基価は、塗膜の柔軟性を保つ観点から、１００ｍｇＫＯＨ／ｇ以下であることが好ましく、一方で、塗膜に十分な耐衝撃性を付与する観点から、１０ｍｇＫＯＨ／ｇ以上であることが好ましい。特に、フッ素樹脂の水酸基価は、３０〜７０ｍｇＫＯＨ／ｇであることが好ましい。
【００３３】
＜ポリエステル樹脂＞
本発明の粉体塗料組成物において、ポリエステル樹脂は、カルボン酸成分と多価アルコール成分とを公知の方法で反応させることにより製造でき、硬化剤等と反応する反応性部位を有する必要があるため、水酸基又はカルボキシル基を含有し、常温で固体状の樹脂であることを要し、その軟化点は１００〜１５０℃であることが好ましい。上記ポリエステル樹脂は、ポリエステル塗膜層を形成し、塗膜の一部を構成する。これにより、フッ素塗膜層のみからなる塗膜と比較して、塗膜の外観及び加工性が向上し、更には製造費用を削減することができる。
【００３４】
上記ポリエステル樹脂の製造に使用できるカルボン酸成分としては、例えば、フタル酸、イソフタル酸、テレフタル酸、ナフタレンジカルボン酸、コハク酸、グルタル酸、アジピン酸、ピメリン酸、スベリン酸、アゼライン酸、セバチン酸、１，９−ノナンジカルボン酸、１，１０−デカンジカルボン酸、１，１２−ドデカンジカルボン酸、１，２−オクタデカンジカルボン酸、マレイン酸、フマル酸、シクロヘキサンジカルボン酸、ヘキサヒドロフタル酸、テトラヒドロフタル酸、トリメリット酸、ピロメリット酸等の多価カルボン酸、これらの多価カルボン酸の低級アルキルエステル及びその酸無水物、並びにリンゴ酸、酒石酸、１，２−ヒドロキシステアリン酸、パラオキシ安息香酸等のヒドロキシカルボン酸等が挙げられる。
【００３５】
上記ポリエステル樹脂の製造に使用できる多価アルコール成分としては、例えば、エチレングリコール、ジエチレングリコール、トリエチレングリコール、１，２−プロパンジオール、１，３−プロパンジオール、１，３−ブタンジオール、１，４−ブタンジオール、１，５−ペンタンジオール、１，６−ヘキサンジオール、１，９−ノナンジオール、１，１０−デカンジオール、ネオペンチルグリコール、スピログリコール、１，１０−デカンジオール、１，４−シクロヘキサンジメタノール、トリメチロールエタン、トリメチロールプロパン、グリセリン、ペンタエリスリトール等が挙げられる。
【００３６】
上記ポリエステル樹脂は、上述のように、カルボン酸成分及び多価アルコール成分を原料として用い、粉体塗料組成物用ポリエステル樹脂の製造について知られる通常の方法によって製造できる。例えば、上記の諸原料を適当な組み合わせ、配合比で用い、常法に従って２００〜２８０℃でエステル化又はエステル交換反応を行った後、減圧下で触媒を用い、２３０〜２９０℃で重縮合反応を行い、場合により、その後、多価アルコールで解重合反応を行ってポリエステル樹脂を製造することができる。
【００３７】
上記ポリエステル樹脂は、水酸基及びカルボキシル基以外の反応性基を有していてもよい。かかる反応性部位としては、例えば、アミド基、アミノ基、ニトリル基、グリシジル基、イソシアネート基等の官能基が挙げられる。
【００３８】
上記ポリエステル樹脂は、架橋反応や塗膜物性の制御の観点から、水酸基含有ポリエステル樹脂であることが好ましい。また、溶融粘度の制御の観点から、上記ポリエステル樹脂は、その数平均分子量が５０００以下で且つ重量平均分子量が１００００〜２００００であることが好ましい。ここで、数平均分子量及び重量平均分子量は、ゲルパーミエーションクロマトグラフィー（ＧＰＣ）によりポリスチレンを標準物質として求めることができる。
【００３９】
上記ポリエステル樹脂が水酸基含有ポリエステル樹脂である場合、ポリエステル樹脂の水酸基価は、２０〜１００ｍｇＫＯＨ／ｇが好ましく、３０〜８０ｍｇＫＯＨ／ｇが更に好ましい。ポリエステル樹脂の水酸基価が２０ｍｇＫＯＨ／ｇ未満では、塗膜の充分な機械物性や耐溶剤性が得られにくく、一方、１００ｍｇＫＯＨ／ｇを超えると、該水酸基価に適合する量の硬化剤（例えばイソシアネート化合物）が必要となり、費用が高くなる。また、上記ポリエステル樹脂の酸価は、２０〜８０ｍｇＫＯＨ／ｇが好ましく、３０〜８０ｍｇＫＯＨ／ｇが更に好ましい。ポリエステル樹脂の酸価が２０ｍｇＫＯＨ／ｇ未満では、塗膜の充分な機械物性や耐溶剤性が得られにくく、一方、１００ｍｇＫＯＨ／ｇを超えると、該酸価に適合する量の硬化剤（例えば、β-ヒドロキシアルキルアミド及びトリグリシジルイソシアヌレート）が必要となり、費用が高くなる。
【００４０】
上記ポリエステル樹脂は、溶融粘度が３．５Ｐａ・ｓ（１９０℃）以下であることが好ましい。上記ポリエステル樹脂の溶融粘度が３．５Ｐａ・ｓ（１９０℃）を超えると、塗膜の層分離が起こり難くなる。また、上記ポリエステル樹脂は、測定開始温度２００℃及び降温速度１０℃／分の条件下で測定される溶融粘度（Ｐａ・ｓ）に基づいたアレニウスプロットにおいて、１００〜１２０℃の範囲における傾きが１５０００以上であることが好ましい。なお、溶融粘度の測定には、ティー・エイ・インスツルメント社製レオメーターＡＲＥＳ等のレオメーターが使用され、測定開始温度及び降温速度以外の条件は、直径４０ｍｍのパラレルプレート、ギャップ幅１．０ｍｍ、周波数９．４２ｒａｄ／ｓ、歪み１．０％である。なお、得られた溶融粘度の測定結果を、横軸が温度Ｔ（Ｋ）の逆数１／Ｔであり、縦軸が溶融粘度Ｖ（Ｐａ・ｓ）の対数ｌｎＶであるグラフにプロットし、アレニウスプロットを作成することで、１００〜１２０℃での直線の傾きを求めることができる。該直線の傾きが１５０００以上であれば、塗膜の層分離が容易に形成されるため好適であり、より好ましくは、その傾きが１６０００〜２００００である。
【００４１】
＜エポキシ樹脂＞
本発明の粉体塗料組成物は、基材との密着性を向上させるため、エポキシ樹脂を更に含有することが好ましい。
【００４２】
本発明の粉体塗料組成物において、エポキシ樹脂は、常温で固体状の樹脂であることを要し、その軟化点は５０〜１５０℃であることが好ましい。上記エポキシ樹脂としては、特に限定されず、従来からエポキシ樹脂系粉体塗料組成物の製造において用いられているエポキシ樹脂を使用することができる。
【００４３】
上記エポキシ樹脂として、具体的には、例えば、ビスフェノールＡ型ジグリシジルエーテル樹脂、ビスフェノールＦ型ジグリシジルエーテル樹脂、アミノグリシジルエーテル樹脂、ビスフェノールＡＤ型ジグリシジルエーテル樹脂、ビスフェノールＺ型ジグリシジルエーテル樹脂、Ｏ−クレゾールノボラックエポキシ樹脂、フェノールノボラックエポキシ樹脂、ビフェノールグリシジルエーテル樹脂、シクロペンタジエン骨格エポキシ樹脂、ナフタレン骨格エポキシ樹脂、ＧＭＡアクリル樹脂等の他、これら樹脂のエポキシ基以外の置換基を他の置換基に置き換えた樹脂、例えば、カルボキシル基末端ポリブタジエン−アクリロニトリル（ＣＴＢＮ）を用いた変性反応やエステル化等の変成反応により得られた樹脂等が挙げられる。なお、エポキシ樹脂は、エポキシ当量が、好ましくは３００〜１２００であり、特に好ましくは４００〜１０００である。
【００４４】
＜硬化剤＞
本発明の粉体塗料組成物において、硬化剤は、β-ヒドロキシアルキルアミド、トリグリシジルイソシアヌレート及びイソシアネート化合物からなる群から選択される硬化剤であることを要し、水酸基又はカルボキシル基含有フッ素樹脂、水酸基又はカルボキシル基含有ポリエステル樹脂及びエポキシ樹脂と反応し、架橋結合を形成することができる。
【００４５】
＜＜β−ヒドロキシアルキルアミド＞＞
本発明の粉体塗料組成物に用いる樹脂がカルボキシル基を有する場合、硬化剤として、β−ヒドロキシアルキルアミドを使用することが好ましい。β−ヒドロキシアルキルアミドとしては、一分子当たりの官能基を２個以上有しているものが、低温硬化性や塗装して得られる塗膜の耐水性の点から特に好ましい。β−ヒドロキシアルキルアミドとしては、Ｎ，Ｎ−ジ（β−ヒドロキシエチル）アセトアミド、ビス（β−ヒドロキシエチル）アジポアミド、ビス（β−ヒドロキシプロピル）アジポアミド、ビス〔Ｎ，Ｎ−ジ（β−ヒドロキシエチル）〕アジポアミド、ビス〔Ｎ，Ｎ−ジ（β−ヒドロキシプロピル）〕アジポアミドが特に好ましい。β−ヒドロキシアルキルアミドは、樹脂中のカルボキシル基に対してヒドロキシルアミド基が０.５〜１.５当量であることが好ましい。
【００４６】
＜＜トリグリシジルイソシアヌレート＞＞
本発明の粉体塗料組成物に用いる樹脂がカルボキシル基を有する場合、硬化剤として、トリグリシジルイソシアヌレート（ＴＧＩＣ）を使用することが好ましい。トリグリシジルイソシアヌレートとしては、例えば、商品名としてはＡｒａｌｄｉｔｅ（登録商標）ＰＴ  ７１０、Ａｒａｌｄｉｔｅ（登録商標）ＰＴ  ８１０、Ａｒａｌｄｉｔｅ（登録商標）ＰＴ  ９１０、Ａｒａｌｄｉｔｅ（登録商標）ＰＴ  ９１２（全てハンツマン社製）等が挙げられる。
【００４７】
＜＜イソシアネート化合物＞＞
また、本発明の粉体塗料組成物には、塗膜硬度や耐加水分解性等の塗膜物性の点から、イソシアネート化合物を硬化剤として配合することもできるが、更にブロックイソシアネート化合物であることがより好ましい。上記イソシアネート化合物は、常温で固体のものが好ましい。
【００４８】
なお、上記ブロックイソシアネート化合物は、例えば、脂肪族、芳香族又は芳香脂肪族のジイソシアネートと、活性水素を有する低分子化合物とを反応させて得たポリイソシアネートを、ブロック剤と反応させ、マスキングすることにより製造できるため、製造も容易である。なお、上記ジイソシアネートとしては、トリレンジイソシアネート、４，４’−ジフェニルメタンイソシアネート、キシリレンジイソシアネート、ヘキサメチレンジイソシアネート、４，４’−メチレンビス（シクロヘキシルイソシアネート）、メチルシクロヘキサンジイソシアネート、ビス（イソシアネートメチル）シクロヘキサン、イソホロンジイソシアネート、ダイマー酸ジイソシアネート、リジンジイソシアネート等が挙げられ、上記活性水素を有する低分子化合物としては、水、エチレングリコール、プロピレングリコール、トリメチロールプロパン、グリセリン、ソルビトール、エチレンジアミン、エタノールアミン、ジエタノールアミン、ヘキサメチレンジアミン等の他、イソシアヌレート、ウレチジオン、ヒドロキシル基を含有する低分子量ポリエステル、ポリカプロラクトン等が挙げられる。また、ブロック剤の具体例としては、メタノール、エタノール、ベンジルアルコール等のアルコール類、フェノール、クレゾーン等のフェノール類、カプロラクタム、ブチロラクタム等のラクタム類、シクロヘキサノン、オキシム、メチルエチルケトオキシム等のオキシム類が挙げられる。例えば、ブロックイソシアネートの具体例としては、ε−カプロラクタムでブロックされたイソホロンジイソシアネート（エボニック社製ベスタゴン  Ｂ１５３０、バイエル社製クレラン  ＵＩ）等が挙げられる。
【００４９】
本発明の粉体塗料組成物において、イソシアネート化合物は、その軟化点が１０〜１２０℃であることが好ましく、４０〜１００℃であることが特に好ましい。軟化点が１０℃未満では、粉体塗料組成物が常温環境下で硬化したり、粒状の塊ができたりするため、好ましくない。一方、軟化点が１２０℃を超えると、溶融練合により粉体塗料組成物を製造する際、イソシアネート化合物を該粉体塗料組成物中で均質に分散させることが難しくなり、得られる塗膜の平滑性、塗膜強度、耐湿性等の性能が損なわれる場合がある。上記イソシアネート化合物は、樹脂中の水酸基に対してイソシアネート基が０．０５〜１．５当量であることが好ましく、０．８〜１．２当量であることが特に好ましい。該イソシアネート基が０．０５当量未満では、粉体塗料組成物の硬化度が不足し、密着性、塗膜硬度、耐薬品性等の塗膜性能が低くなる可能性がある。また、該イソシアネート基が１．５当量を超えると、塗膜が脆くなる恐れや、耐熱性、耐薬品性、耐湿性等が劣るおそれもある。更に、ブロックイソシアネートは高価であるため、過剰のブロックイソシアネートを使用する場合には、費用が増大する。
【００５０】
＜光輝顔料＞
本発明の粉体塗料組成物は、光輝顔料を更に含有することができる。光輝顔料には、鱗片状のものも存在する。光輝顔料としては、例えば、アルミニウム粉顔料、ニッケル粉顔料、金粉、銀粉、ブロンズ粉、銅粉、ステンレス粉顔料、マイカ（雲母）顔料、グラファイト顔料、ガラスフレーク顔料、金属コーティングした硝子粉、金属コーティングしたマイカ粉、金属コーティングしたプラスチック粉、及び鱗片状酸化鉄顔料等が挙げられる。本発明の粉体塗料組成物中における光輝顔料の含有量は、０．１〜３０質量％であることが好ましく、０．５〜２０質量％であることが更に好ましい。該光輝顔料の含有量が、０．１質量％未満では、塗膜の輝度感が得られ難くなり、一方、３０質量％を超えると、塗膜の層分離性並びに塗膜表面への光輝顔料の露出に伴う塗膜の耐薬品性及び耐湿性等が劣る可能性がある。更に、光輝顔料は高価であるため、過剰の光輝顔料を使用する場合には、費用が増大する。
【００５１】
＜着色顔料、体質顔料及び防錆顔料＞
本発明の粉体塗料組成物は、光輝顔料の他、通常使用される顔料、例えば着色顔料や体質顔料等も含有することができる。着色顔料としては、例えば、酸化チタン、黄色酸化鉄、チタン黄、ベンガラ、リトポン、酸化アンチモン等の無機系顔料、ハンザイエロー５Ｇ、パーマネントエローＦＧＬ、フタロシアニンブルー、インダンスレンブルーＲＳ、パーマネントレッドＦ５ＲＫ、ブリリアントファーストスカーレットＧ等の有機顔料等が挙げられる。一方、体質顔料としては、例えば、硫酸バリウム、炭酸バリウム、炭酸カルシウム、クレー、シリカ粉、珪藻土、タルク、塩基性炭酸マグネシウム、アルミナホワイト等が挙げられる。また、本発明の粉体塗料組成物は、塗装すべき基材に防錆性が必要である場合、防錆顔料を含有してもよい。防錆顔料としては、例えば、縮合リン酸カルシウム、リン酸アルミニウム、縮合リン酸アルミニウム、リン酸亜鉛、亜リン酸アルミニウム、亜リン酸亜鉛、亜リン酸カルシウム、モリブデン酸亜鉛、モリブデン酸カルシウム、モリブデン酸マンガン等が挙げられる。これら顔料は、単独で用いてもよく、二種以上を組み合わせて用いてもよい。
【００５２】
＜他の添加剤＞
また、本発明の粉体塗料組成物には、一般塗料用添加剤として、可塑剤、硬化促進剤、架橋促進触媒、表面調整剤、紫外線吸収剤、光安定剤、酸化防止剤、流動性調整剤、垂れ防止剤及び消泡剤等を必要に応じで配合してもよい。
【００５３】
＜フッ素樹脂とポリエステル樹脂の質量比＞
本発明の粉体塗料組成物は、耐候性及び低コストの観点から、フッ素樹脂（Ａ）とポリエステル樹脂（Ｂ）の質量比（Ａ／Ｂ）が５０／５０〜１０／９０であることが好ましい。フッ素樹脂とポリエステル樹脂の合計に占めるフッ素樹脂の割合が５０質量％を超えると、高価なフッ素樹脂の使用量が多くなるため、コスト高となり、一方、フッ素樹脂とポリエステル樹脂の合計に占めるフッ素樹脂の割合が１０質量％未満では、十分な耐候性が得られない場合がある。
【００５４】
＜フッ素樹脂とポリエステル樹脂の溶解度パラメーター＞
本発明の粉体塗料組成物は、フッ素樹脂とポリエステル樹脂の溶解度パラメーター（ＳＰ値）の差が０．６〜０．９であることが好ましい。フッ素樹脂とポリエステル樹脂のＳＰ値の差が０．６未満では、溶融・硬化し塗膜を形成したとき、フッ素樹脂とポリエステル樹脂が相溶化する場合があり、上層・下層のような層分離が起こり難く、一方、該ＳＰ値の差が０．９を超えると、層分離は起こるものの、上層と下層の間で層間剥離が懸念される。なお、樹脂の溶解度パラメーターであるＳＰ値は、以下のように算出される。樹脂をテトラヒドロフラン（ＴＨＦ）に溶解して１０質量％溶液を準備し、該溶液の一定量を分取し、この体積（ｍｌ）をＶＴＨＦとする。また、分取した溶液にヘキサン（Ｈｅｘａｎｅ）とイオン交換水（Ｗａｔｅｒ）をそれぞれ滴下して滴定を行う。白濁した時点での滴下量（ｍｌ）をそれぞれＶＨｅｘａｎｅ及びＶＷａｔｅｒとする。得られた値を下記式（１）及び（２）に代入して、ＳＰｎとＳＰｈを算出する。次に、得られたＳＰｎとＳＰｈを式（３）に代入してＳＰ値を求める。
ＳＰｎ＝（ＳＰＴＨＦ×ＶＴＨＦ＋ＳＰＨｅｘａｎｅ×ＶＨｅｘａｎｅ）／（ＶＴＨＦ＋ＶＨｅｘａｎｅ）・・・（１）
ＳＰｈ＝（ＳＰＴＨＦ×ＶＴＨＦ＋ＳＰＷａｔｅｒ×ＶＷａｔｅｒ）／（ＶＴＨＦ＋ＶＷａｔｅｒ）・・・・（２）
ＳＰ＝１０＾（（ｌｏｇＳＰｎ＋ｌｏｇＳＰｈ）／２）・・・・・（３）
（但し、ＳＰＴＨＦ＝９．１、ＳＰＨｅｘａｎｅ＝７．３、ＳＰＷａｔｅｒ＝２３．４）
【００５５】
＜硬化＞
上記ポリエステル樹脂と上記硬化剤を反応させる場合において、昇温速度１０℃／分の条件下での溶融開始から硬化開始までの温度差は、５０℃以上であることが好ましく、８０〜１００℃であることが更に好ましい。上記温度差が５０℃未満では、本発明の粉体塗料組成物から塗膜を形成する際に該粉体塗料組成物のフロー性が低下し易く、塗膜の鮮映性等が低下する場合がある。なお、溶融開始温度（℃）は、ポリエステル樹脂と硬化剤の混合物の弾性率が低下し始めた時の温度であり、硬化開始温度（℃）は、該混合物の弾性率が上昇し始めた時の温度である。よって、上記温度差を測定するには、ポリエステル樹脂と硬化剤の混合物の弾性率の変化を測定する必要がある。弾性率の測定には、ティー・エイ・インスツルメント社製レオメーターＡＲＥＳ等のレオメーターが使用され、昇温速度以外の条件は、直径４０ｍｍのパラレルプレート、ギャップ幅１．０ｍｍ、周波数９．４２ｒａｄ／ｓ、歪み１．０％、温度範囲８０〜２００℃である。
【００５６】
また、上記フッ素樹脂と上記硬化剤が反応を開始する温度（℃）を硬化開始温度ＴＲ（Ａ）とし、上記ポリエステル樹脂と上記硬化剤が反応を開始する温度（℃）を硬化開始温度ＴＲ（Ｂ）とした場合、硬化開始温度ＴＲ（Ａ）と硬化開始温度ＴＲ（Ｂ）の温度差ＴＲ（Ｂ）−ＴＲ（Ａ）は、１５℃以上であることが好ましく、２０℃以上であることが更に好ましい。温度差ＴＲ（Ｂ）−ＴＲ（Ａ）が２０℃未満では、本発明の粉体塗料組成物から塗膜を形成する際の層分離性が低下する場合がある。
【００５７】
＜粉体塗料組成物の製造方法＞
本発明の粉体塗料組成物の製造方法は、上述の粉体塗料組成物を調製する方法であり、詳細には、上記フッ素樹脂、ポリエステル樹脂及び硬化剤を含む混合物を１００〜１６０℃にて溶融混練し、次いで該混合物を冷却後に粉砕し、粉体塗料組成物を調製することを特徴とする。好ましくは、上記フッ素樹脂、ポリエステル樹脂及び硬化剤を含む混合物をヘンシェルミキサー等でドライブレンドした後、コ・ニーダ等を用いて１２０〜１４０℃で溶融混練し、冷却、粉砕後、１８０メッシュ（９６μｍ）の金網等を用いて分級して、粉体塗料組成物を得ることができる。
【００５８】
＜塗膜＞
本発明の粉体塗料組成物は、通常の方法により、例えば、建築用サッシや建築用パネル等のアルミニウム合金、鉄道橋、道路橋、ガスタンク、石油タンク、鉄塔等の炭素鋼等の鋼材からなる基材の表面に塗装され、次いで、好ましくは１７０〜２５０℃の範囲、更に好ましくは１７０〜２１０℃の範囲の温度にて溶融・硬化されることによって塗膜が形成されることになる。ここで、本発明の粉体塗料組成物は、フッ素樹脂とポリエステル樹脂が相溶化せず層分離を起こすため、フッ素塗膜層とポリエステル塗膜層とを備える塗膜を形成することができる。フッ素樹脂とポリエステル樹脂の偏析により、下層側（即ち基材表面に近い側）がポリエステル塗膜層であり、上層側（即ち基材表面から遠い側）がフッ素塗膜層となる。なお、本発明の粉体塗料組成物にエポキシ樹脂を用いる場合、エポキシ樹脂は下層側に位置する。また、添加剤は、塗膜の上層側に配向する。
【実施例】
【００５９】
以下、実施例及び比較例により本発明を更に詳細に説明する。
【００６０】
＜ポリエステル樹脂Ａの作製＞
ポリエステル樹脂のアルコール成分としてネオペンチルグリコール２６５２ｇと、カルボン酸成分としてイソフタル酸３９６６ｇと、反応触媒としてテトラ−ｎ−ブチルチタネート４．７ｇとを撹拌装置、加熱装置、温度計、分留装置及び窒素ガス導入管を備えたステンレス製反応容器に仕込み、窒素雰囲気下で撹拌しながら２５０℃にて１６時間重縮合反応させ、所定の水酸基価に達したところで反応を終了し、ポリエステル樹脂Ａを得た。
【００６１】
＜ポリエステル樹脂Ｂの作製＞
ポリエステル樹脂のアルコール成分としてネオペンチルグリコール２４９６ｇと、カルボン酸成分としてイソフタル酸４２３３ｇと、反応触媒としてテトラ−ｎ−ブチルチタネート４．７ｇとを撹拌装置、加熱装置、温度計、分留装置及び窒素ガス導入管を備えたステンレス製反応容器に仕込み、窒素雰囲気下で撹拌しながら２５０℃にて１６時間重縮合反応させ、所定の酸価に達したところで反応を終了し、ポリエステル樹脂Ｂを得た。
【００６２】
＜粉体塗料組成物の作製及び評価＞
表１〜３に示す配合処方に従い、原料を混合し、１３０℃にて溶融混練し、得られた混合物を冷却後に粉砕して、粉体塗料組成物を調製した。
【００６３】
＜粉体塗料組成物の評価＞
上記粉体塗料組成物について各種評価試験を行った。結果を表４〜６に示す。
【００６４】
＜試験板の作製＞
まず、粉体塗料組成物の評価試験を行うため、試験板を作製した。まず、板厚１．５ｍｍのクロム酸クロメート処理アルミニウム板を垂直方向に吊り下げ、コロナ帯電式静電粉体塗装機（旭サナック社製  ＰＧ−１型）を用いて膜厚が６０μｍとなるように該アルミニウム板上に−６０ｋＶの電圧で静電塗装し、次いで、電気炉にて１９０℃×２０分の条件で焼き付けを行い、そのまま室温になるまで放冷して試験板を作製した。
【００６５】
＜６０°鏡面光沢度＞
ＪＩＳ  Ｋ  ５６００−４−７に準拠し、光沢度計（ＢＹＫ社製ｍｉｃｒｏ−ＴＲＩ−ｇｒｏｓｓ：入反射角６０゜）を用いて測定する。
【００６６】
＜塗膜の状態＞
試験板作成後の塗膜表面の状態を目視にて判定する。
◎  ・・・  異常なし
○  ・・・  ユズ肌
△  ・・・  肌荒れ
×  ・・・  ブツあり
【００６７】
＜層分離性＞
試験板の塗膜を切断し、その塗膜断面をマイクロスコープ（キーエンス社）により観察し、塗膜内部が上層と下層に分離しているか否かを評価する。また、該塗膜断面を走査電子顕微鏡（日立ハイテクノロジーズ社製超高分解能分析走査電子顕微鏡ＳＵ−７０）により観察し、元素分析によりフッ素元素（フッ素樹脂）の塗膜断面中の分布を確認する。実施例８について塗膜断面に存在するフッ素原子をマッピングした画像を図１に示す。図中の濃い部分はフッ素元素（フッ素樹脂）が多い部分であり、上層に偏在していることが分かる。
・層分離性（顕微鏡観察）
○  ・・・  完全な２層分離が起こる。
△  ・・・  部分的な２層分離が起こる。つまり、２層分離は起こるものの、完全な２層分離のフッ素の膜厚と比べて、膜厚が１／２未満の部分が存在する。
×  ・・・  上層表面にポリエステル樹脂が露出する。
・層分離性（元素分析）
○  ・・・  上層にフッ素元素が偏在している。
△  ・・・  上層にフッ素元素が偏在しているものの、下層にもフッ素元素が存在している。
×  ・・・  塗膜全体にフッ素元素が存在している。
【００６８】
＜密着性＞
ＪＩＳ  Ｋ  ５６００−５−６（クロスカット法）に準拠し、塗膜を１ｍｍ間隔１００マスの碁盤目状にカットし、粘着テープ貼付後のテープ剥離によって塗膜の剥離が生じるかどうかを評価する。なお、表中の記載は、分母が、碁盤目状にカットしたマスの数（１００）を表し、分子が、テープ剥離後、試験板上に残存する塗膜のマスの数を表す。
【００６９】
＜耐おもり落下性＞
ＪＩＳ  Ｋ５６００−５−３（デュポン式）に準拠し、落下高５０ｃｍに対する塗膜の抵抗性について評価するため、撃心１／２吋φ及び５００ｇのおもりを用いて塗膜の割れ・剥離を観察する。
【００７０】
＜耐沸水性＞
試験板をイオン交換水（９５±５℃）に２４時間浸漬し、水冷後、乾燥させ、ＪＩＳ  Ｋ  ５６００−５−６（クロスカット法）に準拠した方法によって塗膜の密着性を評価する。なお、表中の記載は、分母が、碁盤目状にカットしたマスの数（１００）を表し、分子が、テープ剥離後、試験板上に残存する塗膜のマスの数を表す。
【００７１】
＜耐モルタル性＞
試験板の塗膜表面上に、モルタルペーストを塗布し、５０℃・９５ＲＨ％の高湿環境下に２４時間静置し、試験板からモルタル塊を剥離し、イオン交換水を用いて水洗し、その後、塗膜の状態を目視にて評価する。
【００７２】
＜耐硝酸性＞
７０質量％硝酸水溶液を入れたガラス瓶の蓋をするように該ガラス瓶上に試験板をかぶせ、試験板の塗膜表面を蒸気に６０分間さらし、次いで、イオン交換水を用いて水洗し、その後、乾燥させた塗膜表面の蒸気にさらす前の塗膜表面に対する色差ΔＥを色差計（ミノルタ社製ＣＲ-３００）にて測定する。
【００７３】
＜耐塩酸性＞
試験板の塗膜表面に１０質量％塩酸水溶液を１０滴滴下し、これに時計皿をかぶせて蓋をし、１５分後、イオン交換水を用いて水洗し、その後、乾燥させた塗膜の状態を目視にて評価する。
【００７４】
＜耐湿性＞
試験板を５０℃・９５ＲＨ％の高湿環境下に３０００時間置き、イオン交換水を用いて水洗し、次いで放冷・乾燥後、塗膜の状態を目視にて評価する。
【００７５】
＜耐塩水噴霧性＞
試験板を３５℃の塩水噴霧環境下にて３０００時間静置し、イオン交換水を用いて水洗し、次いで放冷・乾燥後、塗膜の状態を目視にて評価する。
【００７６】
＜促進耐候性＞
ＪＩＳ  Ｂ  ７７５３（サンシャインウェザオメータ方式）に準拠した促進耐候性試験機を使用し、試験時間を３０００時間とし、試験前の６０°鏡面光沢値保持率を１００％として、試験後の６０°鏡面光沢値保持率を光沢計（ｍｉｃｒｏ−ＴＲＩ−ｇｒｏｓｓ  ＢＹＫ社製：入反射角６０゜）にて測定し、また、試験前後の色差ΔＥを色差計（ミノルタ社製：ＣＲ−３００）にて測定する。
【００７７】
【表１】
2014218671.tif 000003
【００７８】
【表２】
2014218671.tif 000004
【００７９】
【表３】
2014218671.tif 000005
【００８０】
【表４】
2014218671.tif 000006
【００８１】
【表５】
2014218671.tif 000007
【００８２】
【表６】
2014218671.tif 000008
【００８３】
表１〜３中に記載の原料について以下に説明する。
・フッ素樹脂
旭硝子（株）製，商品名：ルミフロン  ＬＦ７１０Ｆ（水酸基含有フッ素樹脂），溶解度パラメーター（ＳＰ値）９．１６
・ポリエステル樹脂Ａ
水酸基含有ポリエステル樹脂，水酸基価４５ｍｇＫＯＨ／ｇ，数平均分子量３２００，重量平均分子量１３２００，溶解度パラメーター（ＳＰ値）９．９９，溶融粘度３．１Ｐａ・ｓ（１９０℃），測定開始温度２００℃及び降温速度１０℃／分の条件下で測定される溶融粘度（Ｐａ・ｓ）に基づいたアレニウスプロットにおける１００〜１２０℃の範囲の傾き１８４２５
・ポリエステル樹脂Ｂ
カルボキシル基含有ポリエステル樹脂，酸価４８ｍｇＫＯＨ／ｇ，数平均分子量３９００，重量平均分子量１２３００，溶解度パラメーター（ＳＰ値）９．８４，溶融粘度２．５Ｐａ・ｓ（１９０℃），測定開始温度２００℃及び降温速度１０℃／分の条件下で測定される溶融粘度（Ｐａ・ｓ）に基づいたアレニウスプロットにおける１００〜１２０℃の範囲の傾き１５３４６
・アクリル樹脂Ａ
東亜合成（株）製ＡＲＵＦＯＮ  ＵＨ−２１７０，水酸基含有アクリル樹脂，数平均分子量４６００，重量平均分子量１４０００，溶解度パラメーター（ＳＰ値）９．１９，溶融粘度４．３Ｐａ・ｓ（１９０℃），測定開始温度２００℃及び降温速度１０℃／分の条件下で測定される溶融粘度（Ｐａ・ｓ）に基づいたアレニウスプロットにおける１００〜１２０℃の範囲の傾き１２７３９
・アクリル樹脂Ｂ
東亜合成（株）製ＡＲＵＦＯＮ  ＵＣ−３９２０，カルボキシル基含有アクリル樹脂，数平均分子量５８００，重量平均分子量１５５００，溶解度パラメーター９．３２，溶融粘度４．８Ｐａ・ｓ（１９０℃），測定開始温度２００℃及び降温速度１０℃／分の条件下で測定される溶融粘度（Ｐａ・ｓ）に基づいたアレニウスプロットにおける１００〜１２０℃の範囲の傾き１０４９８
・光輝顔料
アルミニウムフレーク粉，東洋アルミニウム社製，商品名：ＰＣＦ７６２０Ａ
・着色顔料
酸化チタン，デュポン社製，商品名：ＴＩ−ＰＵＲＥ  Ｒ−９６０
・エポキシ樹脂
東都化成（株）製，商品名：エポトート  ＤＴ−１１２
・ε−カプロラクタムブロックイソシアネート
イソシアネート化合物，エボニック・デグサ社製，商品名：ベスタゴン  Ｂ１５３０
・β-ヒドロキシアルキルアミド
エムス・グリルテック社製，商品名：ＰＲＩＭＩＤ  ＸＬ−５５２
・トリグリシジルイソシアヌレート
ハンツマン社製，商品名：ＡＲＡＬＤＩＴＥ  ＰＴ-８１０
・表面調整剤
ＢＹＫ−Ｃｈｅｍｉｅ社製，商品名：ＢＹＫ-３６０Ｐ
・昇温速度１０℃／分の条件下での溶融開始から硬化開始までの温度差
ポリエステル樹脂Ａとε−カプロラクタムブロックイソシアネート（イソシアネート化合物）との反応において、昇温速度１０℃／分の条件下での溶融開始温度（軟化点）は９５℃であり、硬化開始温度は１８３℃であった。
・硬化開始温度ＴＲ（Ａ）と硬化開始温度ＴＲ（Ｂ）の温度差ＴＲ（Ｂ）
フッ素樹脂とε−カプロラクタムブロックイソシアネート（イソシアネート化合物）が反応を開始する硬化開始温度ＴＲ（Ａ）は１６７℃であり、ポリエステル樹脂Ａとε−カプロラクタムブロックイソシアネート（イソシアネート化合物）が反応を開始する硬化開始温度ＴＲ（Ｂ）は１８２℃であり、温度差ＴＲ（Ｂ）−ＴＲ（Ａ）は１５℃であった。
【図１】
2014218671.tif 000009